ИСПОЛЬЗОВАНИЕ ПОЛИМЕРИЗУЕМЫХ СМОЛ, ХАРАКТЕРИЗУЮЩИХСЯ НИЗКИМ ГАЗОВЫДЕЛЕНИЕМ В ВАКУУМЕ, ДЛЯ ИЗГОТОВЛЕНИЯ КОМПОЗИТНЫХ МАТЕРИАЛОВ, ПРЕДНАЗНАЧЕННЫХ ДЛЯ ИСПОЛЬЗОВАНИЯ В КОСМОСЕ

1. Применение, по меньшей мере, одной полимеризуемой смолы R1, выбираемой из группы, состоящей из эпоксидированных полибутадиеновых смол, эпоксидированных полиизопреновых смол, эпоксидированных полисилоксановых смол, эпоксидированных триглицеридных смол и эпоксидированных смол простых полиэфиров, и характеризующейся в неполимеризованном состоянии:
- величиной общей потери массы (ОПМ), меньшей, чем 10%, величиной восстановленной потери массы (ВПМ), меньшей, чем 10%, и величиной собранного летучего конденсируемого материала (СЛКМ), меньшей, чем 1%, согласно определению в соответствии со стандартом ECSS-Q-70-02A Европейского космического агентства; и
- эпоксидной эквивалентной массой (ЭЭМ) в диапазоне от 100 до 600 г/моль;
для изготовления композитного материала, предназначенного для использования в космосе.
2. Применение по п.1, где смолой R1 является эпоксидированная полибутадиеновая смола.
3. Применение по п.2, где эпоксидированная полибутадиеновая смола включает форполимеры, содержащие повторяющиеся звенья, описывающиеся приведенными ниже формулами (I), (II) и (III):
а также две гидроксильные реакционно-способные концевые группы.
4. Применение по п.1, где смолу R1 используют в смеси, по меньшей мере, с одной другой полимеризуемой смолой R2, выбираемой из группы, состоящей из эпоксидных смол новолачного типа и эпоксидных смол, относящихся к типу бисфенол А-диглицидилового эфира, которая в неполимеризованном состоянии характеризуется:
- величиной общей потери массы (ОПМ), меньшей, чем 10%, величиной восстановленной потери массы (ВПМ), меньшей, чем 10%, и величиной собранного летучего конденсируемого материала (СЛКМ), меньшей, чем 1%, согласно определению в соответствии со стандартом ECSS-Q-70-02A; и
- эпоксидной эквивалентной массой (ЭЭМ) в диапазоне от 100 до 600 г/моль.
5. Применение по п.4, где смолой R2 является эпоксидная смола новолачного типа.
6. Применение по п.4, где смесь смол R1 и R2 в неполимеризованном состоянии характеризуется вязкостью в диапазоне от 0,2 до 4 Па·сек при температуре в диапазоне от 40 до 60°С.
7. Применение по п.4, где смесь смол R1 и R2 в неполимеризованном состоянии характеризуется величиной общей потери массы (ОПМ), меньшей, чем 5%, величиной восстановленной потери массы (ВПМ), меньшей, чем 5%, и величиной собранного летучего конденсируемого материала (СЛКМ), меньшей, чем 1%, согласно определению в соответствии со стандартом ECSS-Q-70-02A.
8. Применение по п.4, где смесь смол R1 и R2 содержит эпоксидированную полибутадиеновую смолу, имеющую гидроксильные концевые группы, и эпоксидную смолу новолачного типа с массовым соотношением в диапазоне от 1/3 до 3/1.
9. Применение по п.1, где смолу R1 или смесь смол R1 и R2 используют в сочетании, по меньшей мере, с одной добавкой, выбираемой из инициаторов полимеризации, сшивателей, компатибилизаторов и наполнителей.
10. Применение по п.1, где композитный материал изготавливают в результате импрегнирования волокнистого материала смолой R1 или смесью смол R1 и R2.
11. Применение по п.10, где волокнистый материал выбирают из группы, состоящей из стеклянных волокон, кварцевых волокон, углеродных волокон, графитовых волокон, кремнеземных волокон, металлических волокон, волокон из поли(п-фенилен-бензобисоксазола), арамидных волокон, полиэтиленовых волокон, волокон из сложного полиэфира, карбидокремниевых волокон и их смесей.
12. Применение по п.1, где композитным материалом, предназначенным для использования в космосе, является композитный материал паутинной конструкции.
13. Композиция смолы для изготовления композитного материала, предназначенного для использования в космосе, которая содержит:
- по меньшей мере, одну полимеризуемую смолу R1, выбираемую из группы, состоящей из эпоксидированных полибутадиеновых смол, эпоксидированных полиизопреновых смол, эпоксидированных полисилоксановых смол, эпоксидированных триглицеридных смол и эпоксидированных смол простых полиэфиров, и
- по меньшей мере, одну полимеризуемую смолу R2, выбираемую из группы, состоящей из эпоксидных смол новолачного типа и эпоксидных смол, относящихся к типу бисфенол А-диглицидилового эфира, при этом смолы R1 и R2 в неполимеризованном состоянии характеризуются величиной общей потери массы (ОПМ), меньшей, чем 10%, величиной восстановленной потери массы (ВПМ), меньшей, чем 10%, и величиной собранного летучего конденсируемого материала (СЛКМ), меньшей, чем 1%, согласно определению в соответствии со стандартом ECSS-Q-70-02A, а также эпоксидной эквивалентной массой (ЭЭМ) в диапазоне от 100 до 600 г/моль.
14. Композиция смолы по п.13, где смолой R1 является эпоксидированная полибутадиеновая смола.
15. Композиция по п.14, где эпоксидированная полибутадиеновая смола включает форполимеры, содержащие повторяющиеся звенья, описывающиеся приведенными ниже формулами (I), (II) и (III):
а также две гидроксильные концевые группы.
16. Композиция по п.13, где смолой R2 является эпоксидная смола новолачного типа.
17. Композиция по п.13, которая в неполимеризованном состоянии характеризуется вязкостью в диапазоне от 0,2 до 4 Па·сек при температуре в диапазоне от 40 до 60°С.
18. Композиция по п.13, которая в неполимеризованном состоянии характеризуется величиной общей потери массы (ОПМ), меньшей, чем 5%, величиной восстановленной потери массы (ВПМ), меньшей, чем 0,5%, и величиной собранного летучего конденсируемого материала (СЛКМ), меньшей, чем 0,1%, согласно определению в соответствии со стандартом ECSS-Q-70-02A.
19. Композиция по п.13, которая содержит эпоксидированную полибутадиеновую смолу, имеющую гидроксильные концевые группы, и эпоксидную смолу новолачного типа с массовым соотношением в диапазоне от 1/3 до 3/1.
20. Композиция по п.13, которая дополнительно содержит, по меньшей мере, одну добавку, выбираемую из группы, состоящей из инициаторов полимеризации, сшивателей, компатибилизаторов и наполнителей.
21. Композитный материал, предназначенный для использования в космосе, который включает волокнистый материал, импрегнированный композицией смолы по п.13.
22. Материал по п.21, где волокнистый материал выбирают из группы, состоящей из стеклянных волокон, кварцевых волокон, углеродных волокон, графитовых волокон, кремнеземных волокон, металлических волокон, волокон из поли(п-фенилен-бензобисоксазола), арамидных волокон, полиэтиленовых волокон, волокон из сложного полиэфира, карбидокремниевых волокон и их смесей.
23. Материал по п.21, который представляет собой композитный материал паутинной "Gossamer" конструкции.